【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
約３ｍｍ以下の厚さ（ｔ）を画成する、第一表面および該第一表面の反対側の第二表面と、
該第一表面から、散乱光偏光器により測定して、０．１６・ｔを超える圧縮深さ（ＤＯＣ）まで広がる圧縮応力層であって、該圧縮応力層が、散乱光偏光器と表面応力計の組み合わせにより測定して、４００ＭＰａ以上の表面圧縮応力を有するものと、
を含む強化ガラス物品であって、
該強化ガラス物品が、散乱光偏光器により測定して、５０ＭＰａ以上の最大の中央張力を有し、破砕性試験により該強化ガラス物品を破砕した後に、該強化ガラス物品が、複数の破片を含み、該複数の破片の少なくとも９０％が、約５以下のアスペクト比を有する、
強化ガラス物品。
【請求項２】
前記強化ガラス物品が、破砕性試験により測定したときに、１秒以下の時間で前記複数の破片へと破砕される、請求項１に記載の強化ガラス物品。
【請求項３】
前記複数の破片の少なくとも８０％が、３・ｔ以下の最大寸法を有する、請求項１に記載の強化ガラス物品。
【請求項４】
前記複数の破片の少なくとも５０％が、２以下のアスペクト比を有する、請求項１に記載の強化ガラス物品。
【請求項５】
前記複数の破片の少なくとも５０％が、約１０ｍｍ３以下の体積を有する、請求項１に記載の強化ガラス物品。
【請求項６】
前記複数の破片が、破片の放出部分を含み、当該破片の放出部分が、前記複数の破片の１０％以下である、請求項１に記載の強化ガラス物品。
【請求項７】
前記強化ガラス物品が、破砕の前に第１の重量を有し、前記複数の破片が、破片の放出部分および破片の非放出部分を含み、当該破片の非放出部分が、第２の重量を有し、当該第１の重量と当該第２の重量との間の差が、当該第１の重量の１％である、請求項１に記載の強化ガラス物品。
【請求項８】
破砕試験により測定したときに、１秒以下の時間で、前記強化ガラス物品が前記複数の破片へと破砕される確率が、９９％以上である、請求項１に記載の強化ガラス物品。
【請求項９】
前記強化ガラス物品が、２０Ｊ／ｍ２以上の貯蔵引張エネルギーを有する、請求項１に記載の強化ガラス物品。
【請求項１０】
前記最大の中央張力の前記表面圧縮応力に対する比が、約０．１から約１の範囲である、請求項１に記載の強化ガラス物品。
【請求項１１】
前記最大の中央張力が、ｔがｍｍ単位で表されているとき、１００ＭＰａ／√（ｔ／１ｍｍ）以上（ＭＰａの単位）である、請求項１０に記載の強化ガラス物品。
【請求項１２】
前記強化ガラス物品が、アルカリアルミノケイ酸ガラス、アルカリ含有ホウケイ酸ガラス、アルカリアルミノリンケイ酸ガラス、またはアルカリアルミノホウケイ酸ガラスを含む、請求項１に記載の強化ガラス物品。
【請求項１３】
前記強化ガラス物品が、閉じ込め層上に配置される、請求項１に記載の強化ガラス物品。
【請求項１４】
応力プロファイルのＣＴ領域であって、該ＣＴ領域が、
式：応力（ｘ）＝ＭａｘＣＴ−（（（ＭａｘＣＴ・（ｎ＋１））／０．５ｎ）・｜（ｘ／ｔ）−０．５｜ｎ）で定義されるものを更に含み、式中、ＭａｘＣＴは、前記中央張力（ＣＴ）の最大値であって、ＭＰａ単位の正の値で表され、ｘは、マイクロメートル単位で厚さ方向の位置を表し、ｎは、１．５以上５以下の数である、請求項１に記載の強化ガラス物品。
【請求項１５】
約３ｍｍ以下の厚さ（ｔ）を画成する、第一表面および該第一表面の反対側の第二表面と、
該第一表面から、散乱光偏光器により測定して、０．２・ｔを超える圧縮深さ（ＤＯＣ）まで広がる圧縮応力層であって、該圧縮応力層が、散乱光偏光器と表面応力計の組み合わせにより測定して、２５０ＭＰａ以上の表面圧縮応力を有するものと、
を含む強化ガラス物品であって、
該強化ガラス物品が、散乱光偏光器により測定して、８５ＭＰａ以上の最大の中央張力を有し、破砕性試験により該強化ガラス物品を破砕した後に、該強化ガラス物品が、複数の破片を含み、該複数の破片の少なくとも９０％が、約５以下のアスペクト比を有する、
強化ガラス物品。
【請求項１６】
応力プロファイルのＣＴ領域であって、該ＣＴ領域が、
式：応力（ｘ）＝ＭａｘＣＴ−（（（ＭａｘＣＴ・（ｎ＋１））／０．５ｎ）・｜（ｘ／ｔ）−０．５｜ｎ）で定義されるものを更に含み、式中、ＭａｘＣＴは、前記中央張力（ＣＴ）の最大値であって、ＭＰａ単位の正の値で表され、ｘは、マイクロメートル単位で厚さ方向の位置を表し、ｎは、１．５以上５以下の数である、請求項１５に記載の強化ガラス物品。
【請求項１７】
約３ｍｍ以下の厚さ（ｔ）を画成する、第一表面および該第一表面の反対側の第二表面と、
該第一表面から、散乱光偏光器により測定して、０．１５・ｔを超える圧縮深さ（ＤＯＣ）まで広がる圧縮応力層であって、該圧縮応力層が、散乱光偏光器と表面応力計の組み合わせにより測定して、４００ＭＰａ以上の表面圧縮応力を有するものと、
を含む強化ガラス物品であって、
該強化ガラス物品が、散乱光偏光器により測定して、５０ＭＰａ以上の最大の中央張力を有し、該強化ガラス物品が、９０グリットのＳｉＣ粒子を使用して、２５ｐｓｉ（約１７２ｋＰａ）で５秒間研磨後、破損に対して約１０ｋｇｆ以上の荷重を示す、強化ガラス物品。
【請求項１８】
前記強化ガラス物品が、２０Ｊ／ｍ２以上の貯蔵引張エネルギーを有する、請求項１７に記載の強化ガラス物品。
【請求項１９】
前記最大の中央張力の前記表面圧縮応力に対する比が、約０．１から約１の範囲にある、請求項１７に記載の強化ガラス物品。
【請求項２０】
前記最大の中央張力（ＣＴ）が、８５ＭＰａ以上である、請求項１９に記載の強化ガラス物品。
【請求項２１】
前記圧縮深さ（ＤＯＣ）が、０．２・ｔ以上である、請求項１７に記載の強化ガラス物品。
【請求項２２】
前記強化ガラス物品が、基材に接着されている、請求項１７に記載の強化ガラス物品。
【請求項２３】
応力プロファイルのＣＴ領域であって、該ＣＴ領域が、
式：応力（ｘ）＝ＭａｘＣＴ−（（（ＭａｘＣＴ・（ｎ＋１））／０．５ｎ）・｜（ｘ／ｔ）−０．５｜ｎ）で定義されるものを更に含み、式中、ＭａｘＣＴは、前記中央張力（ＣＴ）の最大値であって、ＭＰａ単位の正の値で表され、ｘは、マイクロメートル単位で厚さ方向の位置を表し、ｎは、１．５以上５以下の数である、請求項１７に記載の強化ガラス物品。
【請求項２４】
前記厚さｔが、０．４ｍｍ以上である、請求項１７に記載の強化ガラス物品。
【請求項２５】
前面を有するハウジングと、
少なくとも部分的に当該ハウジングの内部に設置された電気部品であって、少なくともコントローラ、メモリ、およびディスプレイを含む電気部品と、
当該ハウジングの前面において当該ディスプレイを覆うように配置されるか、バックカバーとして配置されるカバーガラスであって、強化されたガラス物品を含むカバーガラスと、
を含む消費者向け電子デバイスであって、
前記強化されたガラス物品が、
約３ｍｍ以下の厚さ（ｔ）を画成する、第一表面および当該第一表面の反対側の第二表面と、
該第一表面から、散乱光偏光器により測定して、０．１７・ｔを超える圧縮深さ（ＤＯＣ）まで広がる圧縮応力層であって、該圧縮応力層が、散乱光偏光器と表面応力計の組み合わせにより測定して、２００ＭＰａ以上の表面圧縮応力を有するものであって、
前記強化ガラス物品が、散乱光偏光器により測定して、８５ＭＰａ以上の最大の中央張力を有する、
消費者向け電子デバイス。
【請求項２６】
前記強化されたガラス物品が、２０Ｊ／ｍ２以上の貯蔵引張エネルギーを有する、請求項２５に記載の消費者向け電子デバイス。
【請求項２７】
前記最大の中央張力の前記表面圧縮応力に対する比が、約０．１から約１の範囲にある、請求項２５に記載の消費者向け電子デバイス。
【請求項２８】
前記圧縮深さ（ＤＯＣ）が、０．２・ｔ以上である、請求項２５に記載の消費者向け電子デバイス。
【請求項２９】
前記ガラス物品が、閉じ込め層上に配置される、請求項２５に記載の消費者向け電子デバイス。
【請求項３０】
前記消費者向け電子デバイスが、タブレット、透明ディスプレイ、携帯電話、ビデオプレーヤー、情報端末装置、ｅ−リーダー、ラップトップコンピュータ、または非透明ディスプレイを含む、請求項２５に記載の消費者向け電子デバイス。
【請求項３１】
前記強化されたガラス物品が、応力プロファイルのＣＴ領域であって、該ＣＴ領域が、
式：応力（ｘ）＝ＭａｘＣＴ−（（（ＭａｘＣＴ・（ｎ＋１））／０．５ｎ）・｜（ｘ／ｔ）−０．５｜ｎ）で定義されるものを更に含み、式中、ＭａｘＣＴは、前記中央張力（ＣＴ）の最大値であって、ＭＰａ単位の正の値で表され、ｘは、マイクロメートル単位で厚さ方向の位置を表し、ｎは、１．５以上５以下の数である、請求項２５に記載の消費者向け電子デバイス。